(57)【特許請求の範囲】
【請求項１】
高炉の羽口より炉内へ合成樹脂材を吹き込む際に、押し出し方式により製造された円柱状の造粒プラスチックと、籾殻、微粉炭、おがくず、木材、茶殻、コーヒー抽出滓、繊維くず、コークス、貝殻、鉱石の中から選ばれる、１種または２種以上である添加材を、塩素濃度が１．７ｍａｓｓ％未満の合成樹脂材に混合し、１６０℃以上２７０℃以下の温度で溶融・混練することにより加熱溶融し、冷却固化後に微粉砕処理して製造した、粒径が１．２ｍｍ未満となる合成樹脂材とを同時に吹き込むことを特徴とする高炉への合成樹脂材の吹き込み方法。
【請求項２】
前記円柱状の造粒プラスチックがリングダイの孔から圧縮押出しして造粒したものであることを特徴とする請求項１に記載の高炉への合成樹脂材の吹き込み方法。
【請求項３】
前記添加材を、質量比で３〜５０％、合成樹脂材に混合することを特徴とする請求項１または請求項２に記載の高炉への合成樹脂材の吹き込み方法。
【請求項４】
前記添加材の平均粒径を、前記微粉砕処理の粉砕物が目標とする平均粒径±５０％とすることを特徴とする請求項１〜３のいずれかに記載の高炉への合成樹脂材の吹き込み方法。
【発明の詳細な説明】
【技術分野】
【０００１】
本発明は、高炉へ合成樹脂材を微粉炭と共に吹き込む技術に関し、特に合成樹脂材として一般廃棄物や産業廃棄物として廃棄されるプラスチックである廃プラスチックを高炉へ吹き込む技術に関する。
【背景技術】
【０００２】
従来、高炉では鉄鉱石還元材として主にコークスを使用してきたが、近年では高価なコークスの使用量を削減すべく、羽口より微粉炭、重油、天然ガス等の補助還元材の吹き込みが行われている。その中でも特に、石炭を単純に粉砕した微粉炭（粒度７５μｍ以下が８０ｍａｓｓ％以上程度（後述するＤ５０では５０μｍ程度）のものを用いている。）は高価なコークスの使用量低減に寄与すると共に、コークス炉の稼働率減少によるコークス炉の寿命延長につながるため、所定高炉における月間の微粉炭吹込み比が、２６６ｋｇ／ｔを記録するという、超多量微粉炭吹込み高炉も出現している（例えば、非特許文献１参照。）。
【０００３】
天然ガスは微粉炭に比較して高発熱量であり、水素含有率が高いことから、コークス削減を目的とする以外に炭酸ガス排出量削減の観点からも用いられている。
【０００４】
一方、上記以外の高炉の補助還元材として、合成樹脂材等の可燃性固体を用いることができる。特に、これまで焼却あるいは埋立て廃棄されてきた都市ごみ、あるいは産業廃棄物中に混在する使用済みプラスチック（廃プラスチック）の燃料化が可能となれば、省エネルギーやリサイクル及び環境保護の見地からも望ましい。
【０００５】
廃プラスチックの高炉原料化については、廃プラスチックを高炉等の竪型炉に羽口から吹き込む技術が知られている（例えば、特許文献１、特許文献２参照。）。廃プラスチックを羽口から吹込むことで、廃プラスチックをコークス代替品として有効にリサイクル利用することが可能である。特許文献１によれば、炉のレースウエイ内における燃焼率を向上させるために、炉に吹き込むプラスチック粒状物の強度や粒径の制御が重要であり、粒径数ｍｍ程度の廃プラスチック粒状物が製造され、炉への吹き込みが行なわれている。また、特許文献２には合成樹脂材である粒状プラスチックの燃焼性を向上させるために、微粉炭を粒状プラスチックの表面に付着させ、微粉炭が表面に付着した粒状プラスチックを、羽口部に連接する送風支管の内部ないし羽口の内部に先端が位置する、補助燃料用の吹込みランスから噴射させ、羽口を通して、高炉の炉内へ吹き込む技術が開示されている。
【先行技術文献】
【特許文献】
【０００６】
【特許文献１】特開２００１−２２０５８９号公報
【特許文献２】特開２００２−１４６４１６号公報
【非特許文献】
【０００７】
【非特許文献１】「材料とプロセス１１」１９９８年、ｐ．８３４
【発明の概要】
【発明が解決しようとする課題】
【０００８】
廃プラスチックをより多量に高炉等でリサイクル利用するためには、廃プラスチックの燃焼性を確保するだけでなく、炉の安定操業を維持した上で、廃プラスチックのコークスに対する置換率を高めることが重要である。しかし、本発明者らは、廃プラスチックの高炉への吹き込み量を増やすと、燃焼性の問題の他に炉の通気性が悪化するという問題点を見出した。すなわち、炉の通気性が悪化して送風圧が上昇するので、通気性確保のためにコークス比を増加させる操業を行う必要が生じ、結局はコークスに対する廃プラスチックの置換率が低下する。コークス比を増加させる操業を行うと、燃料原単位が増加して、生産性も低下する。したがって、このような条件下で廃プラスチックの高炉への吹き込み量を増加させることは、高炉の操業上は好ましくない。
【０００９】
特許文献１および特許文献２に記載の技術は燃焼性の悪い廃プラスチックの燃焼性を改善し、高燃焼率を達成する方法であるが、以下の問題点がある。
【００１０】
特許文献１：炉に吹き込む廃プラスチックを、造粒機（圧縮押出し機）により円柱状の塊状物に成型することは可能であるが、廃プラスチックは多種類のプラスチックの混合物であるため造粒機の運転条件を一定とした場合、常に一定条件（強度）の塊状物を製造することは困難である。
【００１１】
常に一定条件の塊状物を製造するためには、供給される廃プラスチックの性状（プラ種類、組成、水分等）を適宜測定し、その結果を製造条件にフィードバックさせる必要があるが、製造条件の頻繁な変更は困難である。
【００１２】
局所的にみた場合、製造された造粒物毎に性状（強度）が変動し、高炉に吹き込んだ場合の変動も懸念される。
【００１３】
廃プラスチックの粒状物を高炉に吹きこむ際には、気流輸送により高炉下部に吹き込まれ、１０００℃以上の熱風とともに羽口よりレースウェイ内に進入し、高速で燃焼・ガス化し、還元ガスを生成する。羽口先の熱風のガス流速は２００ｍ／ｓ以上のため、吹き込まれた粒状物の滞留時間は０．０１秒程度と極めて短時間であり、高効率の燃焼・ガス化が重要である。しかし、廃プラスチックの高炉への吹き込み量が増大した場合には、燃焼・ガス化率が低下し、未燃のプラスチック由来のチャーが生成し、高炉内の通気性を阻害し、高炉操業上支障をきたす場合もある。したがって、廃プラスチックをより多量に高炉等でリサイクル利用するためには、従来以上に廃プラスチックの燃焼性を高める必要がある。
【００１４】
特許文献２：微粉炭の燃焼は、第１ステップの微粉炭中揮発分の放出（ガス化）、燃焼、第２ステップの固定炭素の燃焼の２つのステップからなるが、高炉レースウェイ内の粉体の滞留時間は極めて短時間（２０ｍｓ未満）であることから、燃焼率は微粉炭中揮発分量に依存し、燃焼率は５０〜７０％である。また、微粉炭からの揮発分の発生のためには周囲からの分解熱（約２００ｋｃａｌ／ｋｇ）の供給が必要となる。一方、緻密な高分子組織である合成樹脂材の燃焼は、粒子表面に高分子化合物の分解（ガス化）に必要な熱（約３８０ｋｃａｌ／ｋｇ）が供給され、揮発分が発生し、燃焼する。従って、合成樹脂材の表面に着火の速い微粉炭を付着させて外装化させると、微粉炭の燃焼熱により、合成樹脂材の燃焼性は改善されるが、逆に微粉炭の燃焼率は低下することが懸念される。
【００１５】
特許文献２に記載の方法は微粉炭と合成樹脂材の搬送ガス速度の差を利用して合成樹脂材表面に微粉炭を外装する方法であるが、どちらかの搬送ガス速度が低下した場合逆流の可能性があり、安全上問題となる。
【００１６】
上記のように、従来の技術を用いては廃プラスチックを強度一定の造粒物として高炉吹込みに用いることは困難であり、安定操業のためにはプラスチック粒状物の燃焼性を高める必要がある。また、合成樹脂材を多量に炉に吹き込む際に、炉の通気性悪化を防止するためにもプラスチック粒状物の燃焼性を高める必要がある。また、微粉炭と合成樹脂材を同時に羽口から吹き込む際には微粉炭の燃焼率が低下し、安全上の問題が発生する懸念もある。
【００１７】
本発明の目的は、このような従来技術の課題を解決し、合成樹脂材を多量に炉に吹込む場合でも、高炉の通気性を悪化させることの無い、合成樹脂材の高炉吹き込み方法を提供することにある。また、微粉炭と合成樹脂材を同時に羽口から吹き込む際にも微粉炭の燃焼性が低下しない、合成樹脂材の高炉吹き込み方法を提供することにある。さらに、合成樹脂材として廃プラスチックを用いた場合であっても安定した燃焼性を有する合成樹脂材の高炉吹き込み方法を提供することにある。そして、これらにより合成樹脂材のコークスに対する置換率を増加させた高炉の操業を可能とすることにある。
【課題を解決するための手段】
【００１８】
このような課題を解決するための本発明の特徴は以下の通りである。
（１）高炉の羽口より炉内へ合成樹脂材を吹き込む際に、押し出し方式により製造された円柱状の造粒プラスチックと、籾殻、微粉炭、おがくず、木材、茶殻、コーヒー抽出滓、繊維くず、コークス、貝殻、鉱石の中から選ばれる、１種または２種以上である添加材を混合した合成樹脂材を加熱溶融し、冷却固化後に微粉砕処理して製造した合成樹脂材とを同時に吹き込むことを特徴とする高炉への合成樹脂材の吹き込み方法。
（２）前記円柱状の造粒プラスチックがリングダイの孔から圧縮押出しして造粒したものであることを特徴とする（１）に記載の高炉への合成樹脂材の吹き込み方法。
（３）前記添加材を、質量比で３〜５０％、合成樹脂材に混合することを特徴とする（１）または（２）に記載の高炉への合成樹脂材の吹き込み方法。
（４）前記添加材の平均粒径を、前記微粉砕処理の粉砕物が目標とする平均粒径±５０％とすることを特徴とする（１）〜（３）のいずれかに記載の高炉への合成樹脂材の吹き込み方法。
（５）微粉砕処理して製造した合成樹脂材の粒径が１．２ｍｍ未満であることを特徴とする（１）〜（４）のいずれかに記載の高炉への合成樹脂材の吹き込み方法。
（６）塩素濃度が１．７ｍａｓｓ％未満の合成樹脂材に前記添加材を混合して、１６０℃以上２７０℃以下の温度で溶融・混練することにより加熱溶融することを特徴とする（１）〜（５）のいずれかに記載の高炉への合成樹脂材の吹き込み方法。
（７）高炉の羽口より炉内へ合成樹脂材を吹き込む際に、粒径３ｍｍ以上を９０ｍａｓｓ％以上含有する合成樹脂材と、合成樹脂材を加熱溶融し、冷却固化後に微粉砕処理して製造した粒径１．２ｍｍ未満の合成樹脂材とを同時に吹き込むことを特徴とする高炉への合成樹脂材の吹き込み方法。
（８）粒径３ｍｍ以上を９０ｍａｓｓ％以上含有する合成樹脂材１００質量部に対して、粒径１．２ｍｍ未満の合成樹脂材を３３〜３００質量部の割合で吹き込むことを特徴とする（７）に記載の高炉への合成樹脂材の吹き込み方法。
（９）高炉の羽口より炉内へ合成樹脂材を吹き込む際に、押し出し方式により製造された円柱状の造粒プラスチックおよび／または破砕機により破砕処理した合成樹脂材と、合成樹脂材を加熱溶融し、冷却固化後に微粉砕処理して製造した合成樹脂材とを同時に吹き込むことを特徴とする高炉への合成樹脂材の吹き込み方法。
（１０）微粉砕処理して製造した合成樹脂材の粒径が１．２ｍｍ未満であることを特徴とする（９）に記載の高炉への合成樹脂材の吹き込み方法。
（１１）微粉炭を、合成樹脂材と同時に吹き込むことを特徴とする（７）ないし（１０）のいずれかに記載の高炉への合成樹脂材の吹き込み方法。
（１２）合成樹脂材として廃プラスチックを用いることを特徴とする（７）ないし（１１）のいずれかに記載の高炉への合成樹脂材の吹き込み方法。
（１３）塩素を含有する合成樹脂材を加熱溶融して脱塩素処理し、冷却固化後に微粉砕処理することを特徴とする（７）ないし（１２）のいずれかに記載の高炉への合成樹脂材の吹き込み方法。
【発明の効果】
【００１９】
本発明によれば、微粉砕された合成樹脂材を粒径の大きい合成樹脂材と同時に高炉に吹き込むことにより、炉の通気性を改善し、造粒プラスチックの燃焼性を改善することができる。このため、合成樹脂材のコークスに対する置換率を増加させて、廃プラスチックを高炉原料として有効に利用することができる。
【図面の簡単な説明】
【００２０】
【図１】着火特性を評価する試験装置の概略図。
【図２】着火開始時間の測定結果を示すグラフ。
【図３】燃焼率の評価を行なう燃焼試験装置の概略図。
【図４】燃焼率の測定結果を示すグラフ。
【図５】本発明の一実施形態の説明図。
【図６】圧縮成型造粒方法で用いる造粒装置の一例の概略図（リングダイ造粒装置）。
【図７】加熱溶融・脱塩素処理工程で用いる押出し機の一例を示す概略図。
【図８】実施例における造粒プラと微粉砕プラ、微粉炭の吹込み方法を示す説明図。
【図９】造粒プラの粒径分布を示すグラフ。
【発明を実施するための形態】
【００２１】
本発明者らは上記課題を解決するために鋭意検討を行った。そして、高炉の吹き込みに用いる比較的粒径の大きい合成樹脂材の燃焼性を向上させるには、粒径の小さい合成樹脂材を同時に炉に吹き込むことが好ましいと考えた。比較的粒径の大きい合成樹脂材の燃焼性を向上させるためには、微粉炭より着火が速く、粒径の大きい合成樹脂材および微粉炭より分解熱が低く、レースウェイ内での燃焼率が高いものを合成樹脂材と同時に炉に吹き込むことが好ましいためである。そして、粒径の小さい合成樹脂材としては、合成樹脂材を加熱溶融、冷却固化後に微粉砕処理したものが好適であることを見出して、本発明を完成した。
【００２２】
合成樹脂材を加熱溶融、冷却固化することで、微粉砕処理が容易となり、燃焼率の高い微粉砕された合成樹脂材を製造することができる。特に、塩素を含有する合成樹脂材を加熱溶融・脱塩素・冷却固化処理することにより、元の合成樹脂材を低分子化することで、分解熱を低減することができ、好ましい。さらに、得られた前記の加熱溶融・脱塩素・冷却固化処理された合成樹脂材は、低分子化されていることから微粉砕処理が容易である。
【００２３】
塩素を含有する合成樹脂材としては、ＰＶＣ（ポリ塩化ビニル）及びＰＶＤＣ（ポリ塩化ビニリデン）等の塩素含有プラスチック、およびこれらの混合物を用いることができる。全体としての塩素含有量が例えば１．７ｍａｓｓ％以上程度であれば、塩素を含有しない合成樹脂材と塩素を含有する合成樹脂材との混合物も、塩素を含有する合成樹脂材として用いることが可能である。
【００２４】
加熱溶融処理は、合成樹脂材を溶融温度以上に加熱して、溶融・混練するものである。加熱溶融後に脱塩素処理を実施するかどうかは、該合成樹脂材の塩素含有量や後工程（高炉への吹き込み）での塩素含有量の許容度によって決められる。脱塩素処理を行う場合は、塩素を含有する合成樹脂材を加熱して溶融し、さらに３００℃以上まで加熱することで脱塩素処理を行いながら溶融混練することが好ましい。冷却固化では、加熱溶融・脱塩素処理で得られた溶融合成樹脂材を、水冷等により冷却して固化させる。微粉砕処理では、前記の処理により粉砕性が向上した合成樹脂材を粉砕して、微粉砕された、好ましくは粒径１．２ｍｍ未満の合成樹脂材を製造する。
【００２５】
塩素含有量の低い合成樹脂材（例えば、塩素濃度が１．７ｍａｓｓ％未満）を用いる場合等、脱塩素処理をしなくても後工程で許容される場合は、脱塩素工程を省略し、１６０℃以上であって可燃性分解ガスが生成しない温度で溶融・混練することが好ましい。脱塩素工程を省略し、１６０℃以上であって可燃性分解ガスが生成しない温度で溶融・混練することが好ましい。可燃性分解ガスが生成しない温度は、廃プラスチックの種類により若干変動するが、通常の場合、２７０℃以下である。可燃性分解ガスの生成しない温度で合成樹脂材を加熱溶融・混練することで、燃焼炉等の分解ガス処理設備が不要となり、合成樹脂材を低コストで処理することができる。プラスチックの加熱を低温で行なう場合には、加熱溶融、冷却固化して製造された固化体の粉砕性が低下する場合があるが、固化体の形成前に添加材をプラスチックに混合することで固化体の粉砕性を向上させることができ、プラスチック粉砕物の生産性の低下を防止することができる。固化体の形成前にアスペクト比が２以上である添加材を、質量比で３〜５０％、合成樹脂材に混合することが好ましい。または、固化体の形成前に、粉砕物が目標とする平均粒径±５０％の平均粒径を有する添加材を、質量比で３〜５０％、合成樹脂材に混合することが好ましい。添加材としては、籾殻、微粉炭、おがくず、木材、茶殻、コーヒー抽出滓、繊維くず、コークス、貝殻、鉱石の中から選ばれる、１種または２種以上であることが好ましい。
【００２６】
加熱溶融、冷却固化後に微粉砕処理した合成樹脂材（以下、「合成樹脂材Ｂ」と言う。）は、比較的粒径の大きい合成樹脂材、すなわち粒径３ｍｍ以上を９０ｍａｓｓ％以上含有する粒度分布の合成樹脂材（以下、「合成樹脂材Ａ」と言う。）と同時に炉に吹き込むことで、合成樹脂材Ａの燃焼性を向上させることができる。
【００２７】
比較的粒径の大きい、合成樹脂材Ａとしては、押し出し方式により製造された円柱状の造粒プラスチックおよび／または破砕機により破砕処理した合成樹脂材を用いることが適当である。通常高炉への吹き込み原料として用いられている、比較的粒径の大きい、造粒プラスチックと、破砕処理した合成樹脂材と、合成樹脂材Ｂと同時に高炉に吹き込まれることで、燃焼性が向上する。造粒プラスチック（造粒プラ）は以下で詳しく説明するように、通常はフィルム状のプラスチックを主として製造されるものである。破砕機により破砕処理した合成樹脂材（以下、「破砕プラスチック」と言う。）は、通常は破砕機による破砕の容易な固形プラスチックを主として製造されるものである。どちらも、通常は粒径３ｍｍ以上を９０ｍａｓｓ％以上含有する粒度分布を有するものである。破砕プラスチックは加熱溶融等の処理は行わず通常の破砕のみで処理するものであり、合成樹脂材Ｂは含まれない。
【００２８】
造粒プラスチック、および破砕プラスチックに代表される合成樹脂材Ａの粒径の上限値は、吹き込みのための設備的な制約によって定められる。即ち、合成樹脂材Ａの上限値は高炉に吹き込み可能な大きさである。例えば、高炉羽口の内径が１４０ｍｍ程度、吹き込みランスの内径が４０Ａ程度の場合は、粒径を最大で２０ｍｍ以下（通常は１０ｍｍ以下）とすることが好ましく、篩い目２０ｍｍ（または１０ｍｍ）の篩いを通過した篩い下を用いることが好ましい。なお、造粒プラスチックおよび破砕プラスチックの一部には、粒径１．２ｍｍ未満の粒子が含まれる場合もある。造粒プラスチックとして、例えば、後述するダイス径６ｍｍのダイスを有する押出し機から円柱状に押出し製造されたものは、粒径１．２ｍｍ未満の粒子の割合は極めて少なく、篩いによる粒度分布測定からは粒径３ｍｍ未満は５ｍａｓｓ％未満である。破砕プラスチックは、例えば、破砕機で破砕後のスクリーンサイズが１０ｍｍのものを使用して製造するような条件であれば、やはり１．２ｍｍ未満の粒子の割合は極めて少なく、篩いによる粒度分布測定からは粒径３ｍｍ未満は５ｍａｓｓ％未満である。この場合の５０％通過粒子径（Ｄ５０）を算出すると、４〜６ｍｍになる。したがって、造粒プラスチックおよび破砕プラスチックの粒径は、Ｄ５０で４ｍｍ以上とすることが好ましい。
【００２９】
合成樹脂材として、廃プラスチック（使用済みプラスチック）を用いることが好ましい。廃プラスチックは多量に発生する廃棄物であり、リサイクル量の増加が望まれている。廃プラスチックは、通常複数種類のプラスチックの混合状態からなるものである。塩素含有廃プラスチックとしては、廃プラスチックのうち特に塩素含有量の高いものを用いることが望ましい。例えばＰＶＣ（ポリ塩化ビニル）及びＰＶＤＣ（ポリ塩化ビニリデン）等の塩素含有プラスチックや、これらの含有割合が高い廃プラスチック等である。産業廃棄物としてのＰＶＣ、ＰＶＤＣ等を用いることが特に望ましい。また、廃プラスチックに比重分離等の処理を行い、高比重分として分離された高塩素濃度のものを用いることも望ましい。廃プラスチックは複数種類のプラスチックの混合物であるため、加熱溶融されて充分に混合されることで異種プラスチック界面が増加して冷却時に応力が発生し、粉砕性も向上し、微粉化が容易となり、粉砕性もより向上する。
【００３０】
図１に示す装置を用いて微粉炭ならびに上記のようにして微粉砕されたプラスチック（合成樹脂材Ｂ）の着火特性を評価した。図１は、縦型電気炉１内に１２００℃の空気をガス速度４ｍ／ｓで予熱機２を介して炉上部より送風することで、高炉と同様の送風温度（１２００℃）に加熱された電気炉内に、上部より粉体供給装置３から粉体を供給し、粉体の着火特性を評価する装置である。炉長Ｌ1は２４００ｍｍ、粉体燃焼部分の長さＬ2は上部の粉体吹き込み配管を上下して変更でき１００〜１５００ｍｍである。４は排ガス排出通路、５は未燃粉サンプリング部分である。粉体として各粒度に粉砕・分級した石炭あるいは廃プラスチックを用い、それぞれの着火開始時間を測定した。プラスチックとしては、塩素含有濃度が１ｍａｓｓ％以下の廃プラスチックを用いた。
【００３１】
結果を図２に示す。図２には、合成樹脂材Ａである押し出し方式により製造された円柱状の造粒プラスチックである造粒プラ（６ｍｍφ×５ｍｍＬ）の着火開始時間も示している。図２によれば、粒子径１．２ｍｍ未満に微粉砕した合成樹脂材Ｂは着火開始時間が短く、燃焼性が良好であることが分かる。
【００３２】
なお、通常補助還元材として使用される微粉炭（粒径５０μｍ程度）の着火開始時間も図２に併せて示す。微粉炭の着火開始時間は、粒径１．２ｍｍ未満のプラスチックの着火開始時間と同等ないしそれより短いが、微粉炭の場合は揮発性の成分が着火するものの全体の燃焼率は６０％程度に留まり（後述する図４）全体の発熱量が少ないことから火炎温度が上がらない。従って、合成樹脂材Ａの燃焼性改善には繋がらないことが知見されている。
【００３３】
次に、微粉炭ならびに上記のようにして微粉砕されたプラスチック（合成樹脂材Ｂ）の燃焼率を評価した。燃焼率の評価は、図３に示す高炉下部を模擬した燃焼装置を用いて行なった。図３において、燃焼試験装置６は吹き込み方向長さが６００ｍｍであり、羽口７の径が６５ｍｍ、ブローパイプ８の径が９０ｍｍのものを用いた。９はレースウェイ内温度、ガス組成を計測、採取するプローブである。廃プラスチック粉砕物１０等は、ランス１１を介して羽口７より燃焼試験装置内に吹きこまれ、羽口前方に形成されるレースウェイ１２内で燃焼させた。１３はコークス供給装置である。微粉炭と、加熱溶融、脱塩素、冷却固化、微粉砕処理された廃プラスチック各種篩い目の篩いを用いて篩い分けしたものを、羽口７より燃焼試験装置内に吹きこんで燃焼率を測定した。燃焼率は、プラスチック等の吹込みを行わない時のコークス消費速度（ｋｇ／ｈ）：GC-A、プラスチック等の吹込み時のコークス消費速度（ｋｇ／ｈ）：GC-P、コークス中炭素含有率（−）：CC、プラスチック等の吹き込み速度（ｋｇ／ｈ）：GP、プラスチック中の炭素含有率（−）：CP、とした際に、燃焼率＝（GC-A−GC-P）×CC／（GP×CP）×１００で定義した。
【００３４】
結果を図４に示す。なお、微粉炭および粉砕後のプラスチックの粒径は、マイクロトラック測定により行い、Ｄ５０の値を用いた。粒径１．２ｍｍ以上のプラスチックについては篩いにより分級し、５０％通過径をＤ５０とした。図９に、図４で使用した造粒プラの粒径分布を示す。図９から算出される造粒プラの５０％通過粒子径（Ｄ５０）は５．８ｍｍである。図４の粒子径と燃焼率の関係によれば、合成樹脂材Ｂの粒径が１．２ｍｍ未満程度であれば微粉炭を超える燃焼率を有する。
【００３５】
また図４では、粒径１．２ｍｍ未満の合成樹脂材Ｂを、造粒プラスチックと同時に吹き込むことで、造粒プラスチックの燃焼性を大幅に改善できることも示している。合成樹脂材Ｂと造粒プラスチックとの混合物のD５０を計算すると３．１ｍｍとなり、加成性が成り立つとすると燃焼率は４０％強となるはずであるが、測定結果は５０％強となり、混合吹込みによる効果が認められる。ここで、粒径１．２ｍｍ未満の合成樹脂材Ｂと造粒プラスチックの混合割合は、質量比で１：１である。
【００３６】
したがって、高炉の羽口より炉内へ合成樹脂材を吹き込む際には、合成樹脂材Ａと、微粉炭の替わりに合成樹脂材Ｂとを同時に吹き込むことが効果的である。合成樹脂材Ａ１００質量部に対して、合成樹脂材Ｂを３３〜３００質量部の割合で吹き込むことが好ましい。３３質量部未満であると、０．８以上のコークス置換率を確保できず、高炉内での通気抵抗が上昇する。３００質量部を超えて吹き込むことは、燃焼率を上昇させる効果としては大差ないので、廃プラスチックを大量に処理するという観点からは必要がない。また、粒径の比較的大きい、造粒プラスチック、破砕プラスチック等の合成樹脂材Ａと、微粉炭とを高炉へ吹き込み操業を行なっている場合に、微粉炭の一部を上記の合成樹脂材Ｂとすることも効果的である。この場合は、合成樹脂材Ａと、粒径１．２ｍｍ未満の合成樹脂材Ｂと、微粉炭とを同時に吹き込むものである。このようにすると、微粉炭の燃焼熱が合成樹脂材Ａの燃焼性の向上に寄与するために、好ましい。微粉炭を同時に吹き込むにあたり、合成樹脂材に対する微粉炭の量については特に規定する必要はない。使用できる合成樹脂材の量に応じて、微粉炭の量を適宜決めることができる。したがって、例えば、合成樹脂材と微粉炭の総量を一定にして高炉吹込みを行うようにすれば、炉頂から装入するコークス量を調整することなく、一定の条件で高炉操業を継続することができ、安定した高炉操業が可能である。
【００３７】
次に、本発明の一実施形態を図面を用いて詳しく説明する。
【００３８】
図５は廃プラスチックを造粒工程により造粒して造粒プラとする工程１と、加熱溶融・脱塩素・微粉砕工程により得られた微粉砕プラを得る工程２と、破砕工程により破砕プラを得る工程３とからなる、造粒プラや破砕プラと微粉砕プラとを同時に炉に吹込む本発明の一実施形態の説明図である。
【００３９】
図５において、工程１では、廃プラスチックは、まず前処理工程２０により予め磁選、風選等を用いた異物除去と水による洗浄等を行ない、プラスチック以外の異物を可能な限り除去する。次に造粒工程２１に供給され、造粒プラに加工される。工程２においては、まず簡易前処理工程２４によりプラスチック以外の異物を除去するが、洗浄は不要である。次に加熱溶融・脱塩素工程２５で３７０℃程度で加熱して、脱塩素処理を行いながら溶融混練する。加熱溶融・脱塩素工程２５から得られたプラスチックは冷却工程２６において水冷等により冷却して固化させ、所定の長さに切断してペレット化する。製造したペレットを粗粉砕工程２７・微粉砕工程２８で微粉砕プラとする。このようにして得られた造粒プラおよび微粉砕プラを、吹込み手段２２、２９により高炉２３に吹込み、高炉吹込み原料とする。工程３においては、廃プラスチックは、まず前処理工程６０により予め磁選、風選等を用いた異物除去を行ない、プラスチック以外の異物を可能な限り除去し、破砕工程６１で破砕し、破砕プラに加工される。このようにして得られた破砕プラスチックも、吹き込み手段６２により、微粉砕プラとともに、または造粒プラおよび微粉砕プラとともに、高炉２３に吹込み、高炉吹込み原料とする。
【００４０】
造粒工程２１は通常廃プラスチック（使用済みプラスチック）を造粒する際に用いる公知の方法を用いれば良く、例えば以下の圧縮成型造粒方法のような造粒方法を用いることができ、特にフィルム状の廃プラスチックの造粒に好適である。事前に廃プラスチックを造粒処理に適当なサイズに破砕することが望ましい。
【００４１】
圧縮成型造粒方法では、廃プラスチックを、全周に複数のダイス孔が貫設されたリングダイの孔から圧縮押出しして造粒する。たとえば、全周に複数のダイス孔が貫設されたリングダイと、このリングダイの内側にリングダイ内周面と接するようにして回転自在に配置された転動ローラとを備えた圧縮成型装置を用いるものであり、リングダイの内部に投入された廃プラスチックを、転動ローラによってリングダイ内周面との間で圧縮・圧潰しつつリングダイのダイス孔に押し込み、ダイス孔内を通過してリングダイ外面側に押し出されたプラスチック成型物を切断又はリングダイ外面から掻き落とすことにより、高炉吹き込み原料となる粒状プラスチック成型物を得るものである。主としてダイス孔内において廃プラスチックの少なくとも一部が摩擦熱によって半溶融又は溶融化し、その後固化することによりプラスチック成型物（粒状物）が得られる。
【００４２】
圧縮成型造粒方法で用いる造粒装置としては、たとえば、全周に複数のダイス孔が貫設され、装置本体に回転可能に支持されるとともに駆動装置により回転駆動するリングダイと、装置本体に回転自在に支持されるとともに、前記リングダイの内側にリングダイ内周面と接するようにして配置される１又は２以上の転動ローラとを備えたものが知られており、廃プラスチックを、前記転動ローラによってリングダイ内周面との間で圧縮・圧潰しつつリングダイのダイス孔内に押し込み造粒する。
【００４３】
圧縮成型造粒方法で用いる造粒装置の一例の概略図を図６に示す。このプラスチック圧縮成型装置は、全周に複数のダイス孔３０が貫設されたリングダイ３１と、このリングダイ３１の内側にリングダイ内周面と接するようにして回転自在に配置された転動ローラ３２ａ、３２ｂと、リングダイ３１の外側に配置されたカッター３３とを備えている。
【００４４】
リングダイ３１は適当な幅を有するリング体により構成され、図示しない装置本体に回転可能に支持されるとともに、同じく図示しない駆動装置により回転駆動する。このリングダイ３１の周方向及び幅方向には複数のダイス孔３０が設けられている。これらのダイス孔３０は、リングダイ３１の径方向に沿ってリングダイ３１の内側（内周面）と外側（外周面）間を貫通して設けられている。ダイス孔３０の孔径（直径）は造粒すべき粒状プラスチック成型物の大きさ（径）に応じて決められるが、通常３〜１５ｍｍ程度である。また、ダイス孔３０の長さ（リングタイ３１の厚さ）は通常３０〜１５０ｍｍ程度である。
【００４５】
転動ローラ３２ａ、３２ｂは装置本体に回転自在に支持されるとともに、リングダイ３１の内側に１８０°対向した状態に配置されている。これら転動ローラ３２ａ、３２ｂは無駆動のフリーのローラ体であり、リングダイ３１の内周面と接しているためその内周面との摩擦によりリングダイ３１の回転に伴って回転する。なお、この転動ローラ３２の数は任意であり、１個又は３個以上設けてもよい。
【００４６】
カッター３３は、その刃先がリングダイ３１の外周面に接するか又は外周面の近傍に位置するように設けられ、ダイス孔３０からリングダイ３１の外側に棒状に押し出されるプラスチック成型物を適当な長さに切断する（又はリングダイ外周面から掻き落す）ものである。
【００４７】
以上のようなプラスチック圧縮成型装置では、リングダイ３１が図中矢印方向に回転駆動し、これに随伴して転動ローラ３２ａ、３２ｂも回転している状態で、投入口３４からリングダイ３１内部に廃プラスチックが投入され、この投入された廃プラスチックはリングダイ３１内で混合され、転動ローラ３２ａ、３２ｂによってリングダイ３１内周面との間で圧縮・圧潰されつつリングダイ３１のダイス孔３０内に押し込まれる。ダイス孔３０内に押し込まれた廃プラスチックは、ダイス孔内を通過してリングダイ３１の外面側に棒状に成型された状態で順次押し出され、このプラスチック成型物がカッター３３により適当な長さに切断されることにより、粒状プラスチック成型物３５が得られる。３６は排出口である。
【００４８】
加熱溶融・脱塩素処理工程２５においては、廃プラスチックを加熱溶融して溶融混練し、脱塩素処理を行う際に、押出し機を用いて行なうことが好ましい。加熱溶融・脱塩素処理工程２５で用いる押出し機の一例を、図７に示す。脱塩素処理を行わない場合にも、押出し機を用いて合成樹脂材の加熱溶融を行うことが好ましい。
【００４９】
押出し機とは、図７に示すようにシリンダ４０内に押出しスクリュー４１を有し、プラスチックを加熱しながらシリンダ内移送することで溶融混練する装置である。押出し機のスクリューの動力は大きく、狭いシリンダ内を廃プラスチックが移動しながら溶融混練されるため、充分な攪拌力により、良好な混合状態を得ることができる。また、スクリューの径や回転数を変更することで押出し機内の滞留時間を容易に調整できるので制御性が高く、所定の操業条件を実施しやすい。また、押出し機を複数台配置するなど、製造ライン設計の自由度も大きい。押出し機のスクリューは任意の数のものを用いることができるが、処理効率の点からは２本以上のスクリューを有する押出し機を用いることが望ましい。
【００５０】
また、押出し機を用いることで、攪拌と同時に搬送も行なうことができ、効率的に処理できる。従って、連続プロセスに容易に対応することができ、熱効率が良く、高い生産性を有する廃プラスチックの処理を行なうことができる。
【００５１】
廃プラスチックは、通常複数種類のプラスチックの混合状態からなるものである。廃プラスチックが充分に混合されることで異種プラスチック界面が増加して冷却時に応力が発生し、粉砕性も向上する。廃プラスチックのうち特に塩素含有量の高いものを用いることにより粉砕性がより向上する。
【００５２】
押出し機が、図７に示すように、廃プラスチックから水分を除去する第一の押出し部分４３と、塩化水素を除去する第二の押出し部分４４とを備えることが望ましい。
【００５３】
廃棄物であることに由来して、廃プラスチックは水分等を含んでおり、また、本発明においては塩素を含有するものを好適に用いることができる。塩素を含有するプラスチックは加熱処理により塩素ガスが発生して、炉や配管等を腐食させるため、脱塩化水素処理をした後に高炉等に吹込むことが望ましい。したがって、廃プラスチックを押出し機を用いて加熱する際に脱塩素処理を行うことが望ましいが、水分と塩化水素とを同時に除去すると塩酸が生成するため腐食の問題が発生して望ましくないため、水分を除去した後に、脱塩素処理を行うことが望ましい。
【００５４】
第一の押出し部分４３では、廃プラスチックを加熱して溶融させる際に水分を蒸発させて除去する。加熱温度は高いほど次工程での熱損失が少なくなるが、塩素が発生する温度未満とする必要があり、１６０〜２００℃程度とすることが望ましい。水蒸気を放出する配管に耐腐食性の材質のものを用いれば、より高温での処理も可能である。この処理は脱水と溶融とが目的であり、第二の押出し部分４４に比較して短時間で処理することが可能である。
【００５５】
第二の押出し部分４４では、第一の押出し部分４３で溶融しないで残存したプラスチックを溶融させて、充分に混合し、プラスチックに含有されている塩素成分を除去する。脱塩素処理は３００℃以上で行なうことが効率的であり、高温ほど処理効率が高いが、高温であるほどプラスチックの分解が進み、気化して粉砕物として回収できる割合が低下するため、加熱温度は３５０〜３９０℃程度とすることが望ましい。この処理は脱塩素が目的であり、第一の押出し部分４３に比較すると長時間を要する。
【００５６】
このような脱ガス処理を行なう際には、溶融プラスチックと外気との界面の面積が大きいことが望ましいが、押出し機内で充分に溶融プラスチックの液面が形成されるように廃プラスチックの投入量を調整するか、押出し機のシリンダ上部に凸部４５を設けて気液界面を形成させることで、充分に脱ガスを行なうことが可能となる。また、スクリューの回転により気液界面が随時更新され、発生する塩化水素等の気体の離脱がいっそう容易となる効果もある。
【００５７】
したがって、第二の押出し部分４４に用いる押出し機は押出し機シリンダの上部に脱ガス空間４５を有し、該脱ガス空間４５から廃プラスチックから発生した塩化水素ガスを除去するための配管４６を有することが望ましい。脱ガス空間４５の存在により溶融プラスチックと外気との界面を形成して、脱塩素効率を向上させることができる。また、脱ガス空間に窒素等の不活性ガスを供給し、積極的に塩化水素を系外に排出させることも可能である。配管４６は押出し機の加熱温度と同程度かそれ以上に加熱することが望ましい。
【００５８】
冷却工程２６では、押出し機からダイス等を用いて押出されたプラスチックを冷却して固化する。図７に示すような水槽４７による直接水冷等、あるいはスチールベルトクーラーのような間接冷却等の公知の方法を用いて冷却すればよい。冷却後の処理プラスチックは適宜切断して、ペレット化してもよく、板状にしてもよい。
【００５９】
粗粉砕工程２７、微粉砕工程２８で、冷却後の処理プラスチックを微粉砕プラとする。粉砕は通常の粉砕機を用いて行なえばよい。微粉化の程度によっては、粉砕工程を一工程で行なうことも可能である。
【００６０】
上記の処理方法を用いることで、工程２において、廃プラスチックを粒径１．２ｍｍ未満に微粉化することができる。粉砕物の粒度分布を粒径６００μm以下が６０ｍａｓｓ％以上とすることで、特に優れた燃焼性を有するものとなる。
【００６１】
工程１により得られた造粒プラ、工程２により得られた微粉砕プラ、工程３により得られた破砕プラは吹込み手段２２、２９、６２により高炉２３に気送されるが、気送のための配管途中で混合してもよく、１つの貯留槽に混合して貯留した後に、高炉に吹き込むこともできる。
【実施例】
【００６２】
図５のフローに従い造粒プラ、破砕プラ、微粉砕プラを製造した。加熱溶融・脱塩素処理は図７に示す第一の押出し部分と、第二の押出し部分を有する押出し機を用いて行なった。第一の押出し部分での加熱温度を１８０℃、第二の押出し部分での加熱温度を３３５℃とした。得られた造粒プラ（直径７ｍｍ、長さ１０〜１５ｍｍ）、破砕プラ（最大粒径１０ｍｍかつ、粒径３ｍｍ以上、９５ｍａｓｓ％以上）、粒径１．２ｍｍ未満の微粉砕プラ（粒径０．６ｍｍ以下、６０ｍａｓｓ％以上）、さらに、使用した微粉炭（７５μｍ以下、８０ｍａｓｓ％以上）の性状（組成、発熱量、分解熱）を表１に示す。
【００６３】
【表１】
0005652441.tif 000002
【００６４】
上記の造粒プラ、破砕プラ、粒径１．２ｍｍ未満の微粉砕プラ、微粉炭を用いて高炉吹き込み試験（操業Ｎｏ．１〜９）を行ない、コークス置換率（燃焼性）と高炉下部通気抵抗指数（通気性）を測定した。試験は、内容積５０００ｍ3の実用高炉において表２の条件にて、吹き込み方法を変化させて行った。造粒プラ、破砕プラ、微粉砕プラ、微粉炭の吹込み方法を図８に示す。図８において、５０は高炉の炉壁であり、炉壁５０の紙面に向かって右側が高炉内である。図８（ａ）は造粒プラおよび／または破砕プラを配管５１から、微粉砕プラを配管５２から吹き込み、造粒プラおよび／または破砕プラと、微粉砕プラとを配管５１内で混合した後、別の配管５３から吹き込む微粉炭とともに高炉の羽口５４から吹き込む場合である。５５は熱風である。図８（ｂ）は予め混合した造粒プラと微粉砕プラとを配管５１から吹き込み、別の配管５３から吹き込む微粉炭とともに高炉の羽口５４から吹き込む場合である。図８（ｃ）は造粒プラを配管５１から、微粉炭を配管５２から吹き込み、造粒プラと微粉炭を配管５１内で混合した後、高炉の羽口５４から吹き込む場合である。図８（ｄ）は造粒プラまたは破砕プラを配管５１から、別の配管５３から吹き込む微粉炭とともに高炉の羽口５４から吹き込む場合である。造粒プラ、破砕プラ、微粉砕プラの搬送ガス速度は２０ｍ／ｓ、微粉炭の搬送ガス速度は１５ｍ／ｓとした。破砕プラと造粒プラを同時に吹き込む場合は、破砕プラと造粒プラとは混合して吹き込んだ。
【００６５】
【表２】
0005652441.tif 000003
【００６６】
高炉下部通気抵抗指数は高炉下部の圧損を示す指標であり、高炉下部通気抵抗指数が大であるほど圧力損失が大であることを示す。高炉下部通気抵抗指数（Ｋｌ）は以下の式（ｅ）より算出する。
【００６７】
Ｋｌ＝（Ｐblast2−Ｐ42）×１０6／Ｖbosh・・・（ｅ）
ここでＰblast、Ｐ4はそれぞれ送風圧、シャフト４段圧力（Ｋｇ／ｃｍ2）、Ｖboshはボッシュガス量（Ｎｍ3／ｍｉｎ）である。
【００６８】
コークス置換率は、コークス置換率＝（オールコークス操業時のコークス比−粉体吹き込み時のコークス比）/（造粒プラ＋破砕プラ＋微粉砕プラ＋微粉炭）であり、造粒プラ、破砕プラ、微粉砕プラ、微粉炭の総量のコークスとの置換率であるので、コークス置換率が大きいほど、プラスチックの燃焼率が高いと評価できる。
【００６９】
操業Ｎｏ．１〜５は、図８（ａ）の吹き込み方法であり、造粒プラおよび／または破砕プラと微粉砕プラとの比率を変更し、配管途中で混合した場合、操業Ｎｏ．６は、図８（ｂ）の吹き込み方法であり、造粒プラと微粉砕プラを同じ貯層に装入し、吹き込んだ場合、操業Ｎｏ．７は、図８（ｄ）の吹き込み方法であり、造粒プラと微粉炭を別々のランスから吹き込んだ場合、操業Ｎｏ．８は、図８（ｃ）の吹き込み方法であり、造粒プラと微粉炭を配管途中で混合した場合である。操業Ｎｏ．９は、図８（ｄ）の吹き込み方法であり、破砕プラと微粉炭を別々のランスから吹き込んだ場合であり、操業Ｎｏ．７〜９はいずれも比較例である。各操業におけるコークス置換率と高炉下部通気抵抗指数（Ｋｌ）の測定結果を表２に併せて示す。
【００７０】
造粒プラや破砕プラと、微粉炭とを混合して高炉吹込みを行なった操業Ｎｏ．７〜９に比較して、造粒プラや破砕プラに微粉砕プラを混合した後に微粉炭とともに高炉吹込みを行なった操業Ｎｏ．１〜６では、コークス置換率が増加し、高炉下部通気抵抗指数（Ｋｌ）が低下した。本結果より、微粉砕プラを利用することで造粒プラ、破砕プラの燃焼性、通気性が改善されることが分かった。
【符号の説明】
【００７１】
１    縦型電気炉
２    予熱機
３    粉体供給装置
４    排ガス排出通路
５    未燃粉サンプリング部分
６    燃焼試験装置
７    羽口
８    ブローパイプ
９    プローブ
１０    廃プラスチック粉砕物
１１    ランス
１２    レースウェイ
１３    コークス供給装置
２０    前処理工程
２１    造粒工程
２２    吹込み手段
２３    高炉
２４    簡易前処理工程
２５    加熱溶融・脱塩素工程
２６    冷却工程
２７    粗粉砕工程
２８    微粉砕工程
２９    吹込み手段
３０    ダイス孔
３１    リングダイ
３２ａ、３２ｂ    転動ローラ
３３    カッター
３４    投入口
３５    粒状プラスチック成型物
３６    排出口
４０    シリンダ
４１    押出しスクリュー
４３    第一の押出し部分
４４    第二の押出し部分
４５    凸部（脱ガス空間）
４６    配管
４７    水槽
５０    高炉の炉壁
５１    配管
５２    配管
５３    配管
５４    羽口
５５    熱風
６０    前処理工程
６１    破砕工程
６２    吹き込み手段
Ｌ1    炉長
Ｌ2    粉体燃焼部分の長さ
【図１】
0005652441.tif 000004
【図２】
0005652441.tif 000005
【図３】
0005652441.tif 000006
【図４】
0005652441.tif 000007
【図５】
0005652441.tif 000008
【図６】
0005652441.tif 000009
【図７】
0005652441.tif 000010
【図８】
0005652441.tif 000011
【図９】
0005652441.tif 000012